СПОСОБ ПРОИЗВОДСТВА БУМАГИ, КАРТОНА И Т.П.

1. Способ производства бумаги, картона и т.п., включающий стадии, на которых:
– получают волокнистое сырье, содержащее лигноцеллюлозные волокна, и добавляют в волокнистое сырье удерживающую систему, содержащую катионный синтетический полимер,
– формируют из волокнистого сырья волокнистое полотно и сушат его,
отличающийся тем, что
микрофибриллированную целлюлозу, содержащую микрофибриллированную недревесную целлюлозу, добавляют в волокнистое сырье в качестве компонента удерживающей системы последовательно с катионным синтетическим полимером.
2. Способ по п. 1, отличающийся тем, что микрофибриллированная целлюлоза включает микрофибриллированную целлюлозу, источником которой является древесина твердых или мягких сортов.
3. Способ по п. 1, отличающийся тем, что микрофибриллированная целлюлоза получена из овощей, таких как свекловичная пульпа, картофельная пульпа, маниоковая пульпа, батат; из фруктов, таких как кожура цитрусовых; сердцевины растений, таких как жом сахарного тростника, сердцевина кукурузных початков, сердцевина бамбука; и их смесей.
4. Способ по пп. 1, 2 или 3, отличающийся тем, что, по меньшей мере, часть микрофибриллированной целлюлозы добавляют в густое сырье со степенью густоты ≥2% вес., предпочтительно, 2–6% вес., более предпочтительно, 3–5% вес.
5. Способ по п. 1, отличающийся тем, что микрофибриллированная целлюлоза представляет собой микрофибриллированную паренхимальную целлюлозу.
6. Способ по п. 1, отличающийся тем, что микрофибриллированная целлюлоза получена путем фибриллирования растительного богатого целлюлозой материала, содержащего, по существу, структуры первичных оболочек клетки.
7. Способ по любому из предшествующих пп. 1–6, отличающийся тем, что микрофибриллированную целлюлозу добавляют в волокнистое сырье в общем количестве 1–50 кг, предпочтительно, 1–30 кг, еще более предпочтительно, 10–30 кг в пересчете на сухой материал на тонну сухого твердого вещества волокнистого сырья.
8. Способ по любому из предшествующих пп. 1–7, отличающийся тем, что катионный синтетический полимер выбран из группы, состоящей из полиакриламида, полиэтиленоксида (РЕО), гомо– и сополимеров хлорида диаллилдиметиламмония (DADMAC), полиамина, полиэтиленимина (PEI), поливиниламина (PVAm) и полидициандиамидной полимерной смолы.
9. Способ по любому из предшествующих пп. 1–8, отличающийся тем, что катионный синтетический полимер является катионным полиакриламидом со средним молекулярным весом 4000000–18000000 Да, предпочтительно, 4000000–12000000 Да, более предпочтительно, 7000000–10000000 Да и/или характеризуется плотностью заряда 0,2–2,5 мэкв/г, предпочтительно, 0,5–1,5 мэкв/г, более предпочтительно, 0,7–1,2 мэкв/г.
10. Способ по любому из предшествующих пп. 1–9, отличающийся тем, что, по меньшей мере, первую часть катионного синтетического полимера добавляют в густое сырье со степенью густоты ≥2% вес., предпочтительно, 2–6% вес., более предпочтительно, 3–5% вес.
11. Способ по п. 10, отличающийся тем, что, по меньшей мере, 45%, более предпочтительно, по меньшей мере, 60%, еще более предпочтительно, по меньшей мере, 80% общего количества катионного синтетического полимера добавляют в густое сырье.
12. Способ по п. 10 или 11, отличающийся тем, что первую часть катионного синтетического полимера добавляют в густое сырье со степенью густоты ≥2% вес., предпочтительно, 2–6% вес., более предпочтительно, 3–5% вес., а вторую часть катионного синтетического полимера добавляют в жидкое сырье со степенью густоты <2% вес., предпочтительно, 0,2–1,99% вес., более предпочтительно, 0,3–1,5% вес.
13. Способ по п. 12, отличающийся тем, что микрофибриллированную целлюлозу и, по меньшей мере, 50% общего количества катионного синтетического полимера удерживающей системы добавляют в густое сырье в указанном порядке, а оставшееся количество катионного синтетического полимера добавляют в жидкое сырье.
14. Способ по любому из предшествующих пп. 1–12, отличающийся тем, что, по меньшей мере, часть микрофибриллированной целлюлозы добавляют в волокнистое сырье до добавления катионного синтетического полимера.
15. Способ по любому из предшествующих пп. 1–14, отличающийся тем, что катионный синтетический полимер добавляют в общем количестве 0,1–2 кг/т, предпочтительно, 0,2–1,5 кг/т.
16. Способ по любому из предшествующих пп. 1–15, отличающийся тем, что волокнистое сырье содержит целлюлозные волокна, полученные путем механического разбивания, хемотермомеханической обработки или путем репульпирования рециркулированных или вторичных волокон.
17. Способ по любому из предшествующих пп. 1–16, отличающийся тем, что волокнистое сырье после добавления микрофибриллированной целлюлозы подвергают механической обработке, в ходе которой к волокнистому сырью прикладывают сдвиговые усилия при помощи механического устройства.
18. Способ по любому из предшествующих пп. 1–17, отличающийся тем, что волокнистое сырье подвергают механической обработке, количественно лежащей в диапазоне 5–350 кВт/т, предпочтительно, 20–250 кВт/т, определяемом как удельное энергопотребление.